СЫРЬЕВАЯ СМЕСЬ ДЛЯ ИЗГОТОВЛЕНИЯ СИЛИКАТНОГО КИРПИЧА
CRUDE MIXTURE FOR MAKING SILICA BRICK

Изобретение относится к производству строительных материалов.
Известна сырьевая смесь для изготовления силикатного кирпича, содержащая, мас.%: кварцевый песок 90,0-95,0; молотую негашеную известь 5,0-10,0 [1].
Задача изобретения состоит в повышении водостойкости силикатного кирпича.
Технический результат достигается тем, что сырьевая смесь для изготовления силикатного кирпича, включающая заполнитель и молотую негашеную известь, в качестве заполнителя содержит молотый бой силикатного кирпича при следующем соотношении компонентов, мас.%: молотый бой силикатного кирпича 93,0-95,0; молотая негашеная известь 5,0-7,0.
В таблице приведены составы сырьевой смеси для изготовления силикатного кирпича.
Таблица
Компоненты
Содержание, мас.%:
состав №1
состав №2
состав №3
Молотый бой кирпича
93,0
94,0
95,0
Молотая негашеная известь
7,0
6,0
5,0
Коэффициент размягчения
~0,9
~0,9
~0,9
Ниже приведен пример получения силикатного кирпича.
Компоненты дозируют в требуемых количествах. Бой силикатного кирпича размалывают (до остатка не более 10% на сите №008) и смешивают с молотой (до остатка не более 10% на сите №008) негашеной известью, добавляют воду и выдерживают до полного гашения извести. Из полученной сырьевой смеси формуют кирпич, который подвергают автоклавной обработке в атмосфере насыщенного пара при давлении 0,9-1,1 МПа и температуре 175-180°С в течение 12-16 ч.
Источник информации
1. Попов К.Н. Материаловедение для каменщиков, монтажников конструкций. - М.: Высш. шк., 1991. - С.189-192.